(57)【要約】少なくとも、樹脂と、一次粒子の体積平均粒子径が１μｍ以下である無機粒子とからなる造粒粒子を含んでなり、前記造粒粒子の体積平均粒子径が１０μｍ以上７０μｍ以下であり、かつＢＥＴ比表面積が６ｍ２／ｇ以上８ｍ２／ｇ以下である立体造形用粉末材料を提供する。
2016147681.tif 000002
【特許請求の範囲】
【請求項１】
少なくとも、樹脂と、一次粒子の体積平均粒子径が１μｍ以下である無機粒子とからなる造粒粒子を含んでなり、
前記造粒粒子の体積平均粒子径が１０μｍ以上７０μｍ以下であり、かつＢＥＴ比表面積が６ｍ２／ｇ以上８ｍ２／ｇ以下であることを特徴とする立体造形用粉末材料。
【請求項２】
前記造粒粒子の平均円形度が、０．９６０以上である請求項１に記載の立体造形用粉末材料。
【請求項３】
前記造粒粒子の軽装嵩密度が、１．００ｇ／ｃｍ３以上１．４０ｇ／ｃｍ３以下である請求項１から２のいずれかに記載の立体造形用粉末材料。
【請求項４】
前記造粒粒子を１，０００℃で１時間加熱した前後における質量減少率が５質量％以下である請求項１から３のいずれかに記載の立体造形用粉末材料。
【請求項５】
樹脂が、水溶性樹脂である請求項１から４のいずれかに記載の立体造形用粉末材料。
【請求項６】
前記樹脂が、酸性官能基を有する請求項１から５のいずれかに記載の立体造形用粉末材料。
【請求項７】
前記樹脂が、ポリアクリル酸及びポリビニルアルコールのいずれかである請求項１から６のいずれかに記載の立体造形用粉末材料。
【請求項８】
前記ポリアクリル酸の重量平均分子量Ｍｗが、５００，０００以上１，０００，０００以下である請求項７に記載の立体造形用粉末材料。
【請求項９】
前記無機粒子中のジルコニアの含有量が９０質量％以上である請求項１から８のいずれかに記載の立体造形用粉末材料。
【請求項１０】
前記無機粒子中のイットリアの含有量が２質量％以上６質量％以下である請求項１から９のいずれかに記載の立体造形用粉末材料。
【請求項１１】
前記無機粒子中のアルミナの含有量が３質量％以下である請求項１から１０のいずれかに記載の立体造形用粉末材料。
【請求項１２】
前記立体造形用粉末材料が、該立体造形用粉末材料からなる層に、水性媒体を含む立体造形用液体材料を付与して硬化した層を積層する立体造形に用いる粉末材料である請求項１から１１のいずれかに記載の立体造形用粉末材料。
【請求項１３】
請求項１から１２のいずれかに記載の立体造形用粉末材料と、水性媒体を含む立体造形用液体材料と、を有することを特徴とする立体造形材料セット。
【請求項１４】
支持体上に、請求項１から１２のいずれかに記載の立体造形用粉末材料を用いて所定の厚みの立体造形用粉末材料層を形成する層形成工程を少なくとも含むことを特徴とする立体造形物の製造方法。
【請求項１５】
前記立体造形用粉末材料層に、水性媒体を含む立体造形用液体材料を付与する液体材料付与工程を含む請求項１４に記載の立体造形物の製造方法。
【請求項１６】
前記層形成工程と前記液体材料付与工程とを順次繰り返して形成した立体造形物を焼結する焼結工程を更に含む請求項１５に記載の立体造形物の製造方法。
【請求項１７】
前記立体造形用粉末材料層に、レーザー照射及び電子線照射のいずれかを行い前記立体造形用粉末材料層を焼結させる焼結工程を含む請求項１４に記載の立体造形物の製造方法。
【請求項１８】
支持体上に、請求項１から１２のいずれかに記載の立体造形用粉末材料を用いて所定の厚みの立体造形用粉末材料層を形成する層形成手段を少なくとも有することを特徴とする立体造形物の製造装置。
【請求項１９】
請求項１４から１７のいずれかに記載の立体造形物の製造方法により製造されたことを特徴とする立体造形物。
【請求項２０】
人工歯に用いられる請求項１９に記載の立体造形物。
【発明の詳細な説明】
【技術分野】
【０００１】
本発明は、立体造形用粉末材料、立体造形材料セット、立体造形物の製造方法、立体造形物の製造装置、及び立体造形物に関する。
【背景技術】
【０００２】
従来より、歯の補綴物（例えば、人工歯等）は、コバルトクロム合金等の金属材料、ジルコニア等のセラミックス材料、フィラーを複合したハイブリッドレジン等の有機材料などから作られ使われてきた。これらの人工歯は機能不全の咬合機能を代行するものであるが、前記人工歯の材料の多くは、磨耗や腐食等の経時変化を起こすのみならず、天然歯に比べて白味が強いなど、審美性の観点でも問題点がある。この問題点を解消することが期待されている材料としては、例えば、ジルコニアが知られている。前記ジルコニアは透明性を持っており、色のグラデーションを付加すれば天然歯と並べても違和感の無い人工歯の作成が可能である。しかし、前記ジルコニアは極めて硬い材料であり、補綴物として扱うためには、所望の形状に成型加工する必要があるため、多くの時間を要するのみならず、特にＣＡＤ／ＣＡＭのような切削の場合であると内部構造を有した繊細な加工は不可能である。【０００３】
一方、前記粉末積層造形においては内部構造を有した繊細な加工が可能であると期待され、レーザーや電子線を用いた方法が提案されている（例えば、特許文献１及び２参照）。
【先行技術文献】
【特許文献】
【０００４】
【特許文献１】特表２００３−５３１０３４号公報
【特許文献２】特開２０１１−２１２１８号公報
【発明の概要】
【発明が解決しようとする課題】
【０００５】
しかし、前記ジルコニアにおいては融点が極めて高いため、通常のレーザーなどでは焼結することができず、立体造形することができない。
本発明は、高融点かつ高硬度な粒子を用いた複雑な立体形状の立体造形物を、簡便かつ効率良く、高強度で素早く製造し得る立体造形用粉末材料を提供することを目的とする。
【課題を解決するための手段】
【０００６】
前記課題を解決するための手段としての本発明の立体造形用粉末材料は、少なくとも、樹脂と、一次粒子の体積平均粒子径が１μｍ以下である無機粒子とからなる造粒粒子を含んでなり、
前記造粒粒子の体積平均粒子径が１０μｍ以上７０μｍ以下であり、かつＢＥＴ比表面積が６ｍ２／ｇ以上８ｍ２／ｇ以下である。
【発明の効果】
【０００７】
本発明によると、高融点かつ高硬度な粒子を用いた複雑な立体形状の立体造形物を、簡便かつ効率良く、高強度で素早く製造し得る立体造形用粉末材料を提供することができる。
【図面の簡単な説明】
【０００８】
【図１】図１は、本発明で用いられる粉末積層造形装置の一例を示す概略図である。
【図２】図２は、本発明で用いられる粉末積層造形装置の他の一例を示す概略図である。
【発明を実施するための形態】
【０００９】
（立体造形用粉末材料）
本発明の立体造形用粉末材料（「積層造形用粉末材料」と称することもある）は、造粒粒子を含み、更に必要に応じてその他の成分を含んでなる。
【００１０】
＜造粒粒子＞
前記造粒粒子は、樹脂と、無機粒子とを造粒してなる粒子である。
【００１１】
前記造粒粒子の体積平均粒子径は、１０μｍ以上７０μｍ以下であり、３０μｍ以上５０μｍ以下が好ましい。前記体積平均粒子径が１０μｍ以上であると、粉末材料の流動性が良好であり、造形する際に粉末材料を供給側粉末貯留槽から供給することが容易である。一方、前記体積平均粒子径が７０μｍ以下であると、造形後の粒子間隙が適切であり、焼結時の収縮が小さいので寸法精度が良好である。
前記造粒粒子の体積平均粒径は、公知の粒径測定装置、例えば、マルチサイザーＩＩＩ（コールターカウンター社製）やＦＰＩＡ−３０００（シスメックス株式会社製）などを用いて、公知の方法に従って測定することができる。
【００１２】
前記造粒粒子のＢＥＴ比表面積は、６．０ｍ２／ｇ以上８．０ｍ２／ｇ以下であり、６．５ｍ２／ｇ以上７．５ｍ２／ｇ以下が好ましい。前記ＢＥＴ比表面積が、６．０ｍ２／ｇ以上であると、内包化された樹脂の量が適切であり、造形時における樹脂の溶出量が適切であるため、造形物（グリン体）としての力学的強度が良好となり、所望形状での造形が可能となる。一方、前記ＢＥＴ比表面積が、８．０ｍ２／ｇ以下であると、前記造粒粒子の最表面の凹凸の状態が適切であるため流動性が良好であり、造形時の粉体搬送が上手く行き、所望形状での造形が行える。
【００１３】
前記造粒粒子の下記式で表される平均円形度は、０．９６０以上が好ましく、０．９８０以上がより好ましい。
平均円形度＝（粒子投影面積と同じ面積の円の周囲長／粒子投影像の周囲長）×１００
前記平均円形度が、０．９６０以上であると、前記造粒粒子で薄層を形成した際に、前記薄層における前記造粒粒子の充填率が充分であり空隙が生じないため、得られる造形物に空隙等が生じることを防止できる。
前記平均円形度は、公知の円形度測定装置、例えば、ＦＰＩＡ−３０００（シスメックス株式会社製）などを用いて、公知の方法に従って測定することができる。
【００１４】
前記造粒粒子の軽装嵩密度は、１．００ｇ／ｃｍ３以上１．４０ｇ／ｃｍ３以下が好ましく、１．１０ｇ／ｃｍ３以上１．３０ｇ／ｃｍ３以下がより好ましい。前記軽装嵩密度が、１．００ｇ／ｃｍ３以上又は１．４０ｇ／ｃｍ３以下であると、前記粉末材料の流動性が良好であり、造形時の粉体搬送が支障なく行え、所望形状での造形が容易になる。
【００１５】
前記造粒粒子の重装嵩密度は、１．２０ｇ／ｃｍ３以上１．６０ｇ／ｃｍ３以下が好ましく、１．３０ｇ／ｃｍ３以上１．５０ｇ／ｃｍ３以下がより好ましい。前記重装嵩密度が、１．２０ｇ／ｃｍ３以上又は１．６０ｇ／ｃｍ３以下であると、前記粉末材料の流動性が良好であり、造形時の粉体搬送が支障なく行え、所望形状での造形が容易になる。
前記軽装嵩密度及び前記重装嵩密度は、例えば、パウダーテスター（筒井理化学株式会社製）などを用いて測定することができる。
【００１６】
前記造粒粒子を１，０００℃で１時間加熱した前後における質量減少率は、５質量％以下が好ましい。前記質量減少率が、５質量％以下であると、焼成残渣による結晶化への悪影響、又はクラック発生の抑制が可能となる。
前記質量減少率は、例えば、示差熱熱重量同時測定装置（エスアイアイ・ナノテクノロジー株式会社製、ＴＧ−ＤＴＡ６２００  ＥＸＳＴＡＲ６０００）により測定することができる。
【００１７】
＜＜無機粒子＞＞
前記無機粒子の材質としては、特に制限はなく、目的に応じて適宜選択することができ、例えば、ジルコニア、アルミナ、シリカなどが挙げられる。これらは、１種単独で使用してもよいし、２種以上を併用してもよい。これらの中でも、ジルコニアが好ましい。
前記無機粒子としてジルコニアを用いる場合は、焼結助剤としてのイットリアや、不純物としてのアルミナなどが含有されてもよい。
【００１８】
前記ジルコニアは極めて高い融点を持つことから、前記インクジェット法により立体造形したとしても、一次粒子径が小さくないと焼結できず、十分な力学的強度を担保することができない。理想とする一次粒子径は数百ｎｍ以下のオーダーであり、１μｍ以上になるとほぼ焼結は厳しいと考えてよい。しかし、前記インクジェット法で立体造形を行う上では粉末を供給側粉末貯留槽から造形側粉末貯留槽へ搬送する必要があり、粉末を構成する粒子のサイズが小さいと、粒子間力が強く働き、流動性を著しく悪化させる恐れがある。したがって、焼結性を保持しつつ流動性を向上させるためには、一次粒子径を数百ｎｍオーダーで維持しながら造粒（凝集）させ、造粒後の粒径をマイクロオーダーまで大きくする必要がある。
【００１９】
また、前記インクジェット法を用いた場合、前記の通り、樹脂を付加しながら粉末材料層を重ねる立体造形方式が挙げられる。しかし、既存の立体造形方式の場合、樹脂が粒子表面にコーティングされているケースが多く、ナノオーダーの一次粒子に対してコーティングすると、前記の通り、流動性が著しく悪化した粉体が得られてしまう。したがって、ナノオーダーの一次粒子径を維持しながら結合剤含有下で造粒させ、マイクロオーダーまで大きくする技術が確立されることが望まれる。
【００２０】
前記無機粒子の一次粒子の体積平均粒子径は、１μｍ以下である。前記一次粒子の体積平均粒子径が１μｍ以下であると、焼成時にジルコニアが十分に溶解し、容易に焼結することができる。
前記無機粒子の体積平均粒径は、公知の粒径測定装置、例えば、マルチサイザーＩＩＩ（コールターカウンター社製）やＦＰＩＡ−３０００（シスメックス株式会社製）などを用いて、公知の方法に従って測定することができる。
【００２１】
前記無機粒子中のジルコニアの含有量は、９０質量％以上が好ましく、９４質量％以上がより好ましい。前記ジルコニアの含有量が、９０質量％以上であると、焼結助剤或いは不純物の相対量が低下するため、力学的強度に優れ、変色が生じない。
【００２２】
前記無機粒子中のイットリアの含有量は、２質量％以上６質量％以下が好ましく、３質量％以上５質量％以下がより好ましい。前記イットリアの含有量が、２質量％以上６質量％以下の範囲において、焼結助剤としての機能が十分に発揮され、焼成時にクラックが生じることがない。
【００２３】
前記無機粒子中のアルミナの含有量は、３質量％以下が好ましく、１質量％以下がより好ましい。前記アルミナの含有量が、３質量％以下であると、焼結助剤としての機能が良好であり、色味にも悪影響がない。
【００２４】
前記無機粒子中のジルコニア、イットリア、及びアルミナの含有量は、例えば、ＩＣＰ発光分光分析法により測定することができる。
【００２５】
前記無機粒子の単斜晶相率は、３０％以下が好ましく、２０％以下がより好ましい。前記単斜晶相率が、３０％以下であると、正方晶相率が適切となり、力学的強度が良好である。
前記無機粒子の単斜晶相率は、例えば、Ｘ線粉末回折装置を用いて、所定の条件で測定することができる。
【００２６】
前記無機粒子の製造方法としては、特に制限はなく、目的に応じて適宜選択することができ、例えば、熱分解法、共沈法、加水分解法、ジルコニアやイットリアの金属塩水溶液から合成する方法などが挙げられる。これらの中でも、熱分解法又は共沈法による方法が好ましい。
【００２７】
前記熱分解法は、オキシ塩化ジルコニウムと塩化イットリウム水溶液を所定量混合し、塩化ナトリウム（又は塩化カリウム）をオキシ塩化ジルコニウムに対し０．１質量％〜１質量％添加し、混合する。この混合液を噴霧乾燥法等の瞬間乾燥を行い、乾燥粉末を得る。
前記瞬間乾燥とは、１０秒間以内に乾燥できる手法であり、乾燥温度は２００℃以上の加熱空気中で行うことが好ましい。
次に、前記乾燥粉末を空気中で８００℃以上１，２００℃以下の温度で熱分解させることで、酸化物仮焼粉末を得る。前記酸化物仮焼粉末を湿式粉砕法で粉砕径を２μｍ以下になるように粉砕し、水洗する。前記水洗の方法としては、特に制限はなく、目的に応じて適宜選択することができるが、メンブレンフィルターを使用した連続式洗浄ろ過法が好ましい。
前記水洗により、無機粒子中のナトリウム（又はカリウム）濃度が酸化物に換算した量として１０ｐｐｍ以上１００ｐｐｍ以下の範囲になるように十分に水洗する。前記水洗後のスラリーを乾燥させることにより、無機粒子（ジルコニア粉末）が得られる。
【００２８】
前記共沈法は、オキシ塩化ジルコニウムと塩化イットリウム水溶液を混合する。ここで特にオキシ塩化ジルコニウムと塩化イットリウムからのそれぞれの水和物が析出するｐＨを一定にするように金属錯体を形成させるため、硫酸ナトリウム（又は硫酸カリウム）をジルコニアに対しモル比が、好ましくは０．３以上０．７以下となるように添加し、５０℃以上１００℃以下の温度で数時間以上反応させる。この混合液に水酸化ナトリウムやアンモニア等のアルカリ水溶液を攪拌しながら加え、水溶液のｐＨを８以上１０以下とする。得られた共沈水和物微粒子を十分水洗し、酸化物に換算したときのナトリウム（又はカリウム）が１０ｐｐｍ以上１００ｐｐｍ以下の範囲となっていることを確認する。水洗後の水和物微粒子を脱水・乾燥させ、空気中で８００℃以上１，２００℃以下の温度で焼成することで酸化物仮焼粉末を得る。得られた酸化物仮焼粉末を２μｍ以下まで湿式粉砕し、乾燥することで無機粒子（ジルコニア粉末）が得られる。
【００２９】
＜＜樹脂＞＞
前記樹脂としては、水溶性樹脂が好適に用いられる。
前記水溶性樹脂における水溶性とは、室温（２５℃）において、水に対して１０質量％以上溶解することを意味する。
前記樹脂としては、酸性官能基を有するものが好ましく、例えば、ポリビニルアルコール、ポリアクリル酸などが挙げられる。これらの中でも、より酸性度が強いポリアクリル酸が好ましい。
【００３０】
前記ポリアクリル酸の重量平均分子量Ｍｗは、５００，０００以上１，０００，０００以下が好ましく、６００，０００以上９００，０００以下がより好ましい。前記重量平均分子量Ｍｗが５００，０００以上であると、造形用液体材料との架橋構造の構築が容易であり、造形物の硬化時間が適切である。一方、前記重量平均分子量Ｍｗが１，０００，０００以下であると、スラリーの粘度が適切であり、スプレードライ造粒の際に、前記ポリアクリル酸水溶液の供給が良好であり、得られる造粒粒子のバラツキが生じない。
前記重量平均分子量Ｍｗは、例えば、ゲルパーミエーションクロマトグラフィー（ＧＰＣ）法によって、単離したポリアクリル酸の分子量分布を求めて、これを基に重量平均分子量を算出することができる。
【００３１】
前記樹脂の前記無機粒子への添加方法としては、特に制限はなく、目的に応じて適宜選択することができ、例えば、スプレードライにより造粒するタイミングで樹脂を添加させ、無機粒子の凝集体（二次粒子）の内部にまで前記樹脂を担持させる方法などが挙げられる。
前記樹脂の前記無機粒子に対する添加量は、０．１質量％以上５質量％以下が好ましく、０．５質量％以上３質量％以下がより好ましい。前記添加量が、０．１質量％以上であると、架橋反応が適切に起こり、造形物の強度が良好である。一方、前記添加量が、５質量％以下であると、焼結後の造形物の力学的強度が良好である。
前記樹脂の添加量は、公知の熱分析装置、例えば、ＤＳＣ−２００（セイコー電子株式会社製）などを用いて、公知の方法に従って測定することができる。
【００３２】
＜その他の成分＞
前記粉末材料が含み得るその他の成分としては、特に制限はなく、目的に応じて適宜選択することができ、例えば、流動化剤、フィラー、レベリング剤、焼結助剤などが挙げられる。
前記立体造形用粉末材料が、前記流動化剤を含むと前記粉末材料による層等を容易にかつ効率よく形成し得る点で好ましく、前記フィラーを含むと得られる硬化物（立体造形物、焼結用硬化物）に空隙等が生じ難くなる点で好ましく、前記レベリング剤を含むと該粉末材料の濡れ性が向上し、ハンドリング等が容易になる点で好ましく、前記焼結助剤を含むと、得られた硬化物（立体造形物、積層造形物、焼結用硬化物）につき焼結処理を行う場合において、より低温での焼結が可能となる点で好ましい。
【００３３】
前記立体造形用粉末材料は、各種の立体造形物、構造体の簡便かつ効率的な製造に好適に用いることができ、後述する本発明の立体造形物の製造方法及び立体造形物の製造装置に特に好適に用いることができる。
【００３４】
（立体造形材料セット）
本発明の立体造形材料セット（「積層造形材料セット」と称することもある）は、本発明の前記立体造形用粉末材料と、立体造形用液体材料（「積層造形用液体材料」と称することもある）と、更に必要に応じてその他の成分等を含む。
【００３５】
＜立体造形用液体材料＞
前記立体造形液体材料は、水性媒体を含有し、更に必要に応じてその他の成分を含有する。
【００３６】
−水性媒体−
前記水性媒体としては、例えば、水、エタノール等のアルコール、エーテル、ケトン、などが挙げられるが、水が好ましい。なお、前記水性媒体は、前記水が前記アルコール等の水以外の成分を若干量含有するものであってもよい。
前記水としては、例えば、イオン交換水、限外濾過水、逆浸透水、蒸留水等の純水、又は超純水などが挙げられる。
【００３７】
−その他の成分−
前記その他の成分としては、例えば、架橋剤、保存剤、防腐剤、安定化剤、ｐＨ調整剤、などが挙げられる。
前記架橋剤としては、特に制限はなく、目的に応じて適宜選択することができ、例えば、ポリエチレンイミンなどが挙げられる。
【００３８】
本発明の立体造形材料セットは、各種の成形体、構造体の簡便かつ効率的な製造に好適に用いることができ、後述する本発明の立体造形物の製造方法、及び立体造形物の製造装置に特に好適に用いることができる。
【００３９】
（立体造形物の製造方法及び立体造形物の製造装置）
本発明の立体造形物の製造方法は、層形成工程を少なくとも含み、液体材料付与工程及び焼結工程を含むことが好ましく、更に必要に応じてその他の工程を含んでなる。
本発明の立体造形物の製造装置は、層形成手段を少なくとも有し、液体材料付与手段及び焼結手段を有することが好ましく、更に必要に応じてその他の手段を有してなる。
【００４０】
本発明の立体造形物の製造方法は、本発明の立体造形物の製造装置を用いて好適に実施することができ、前記層形成工程は、前記層形成手段により好適に実施することができ、前記液体材料付与工程は、前記液体材料付与手段により好適に実施することができ、前記焼結工程は、前記焼結手段により好適に実施することができ、前記その他の工程は、前記その他の手段により好適に実施することができる。
【００４１】
＜層形成工程及び層形成手段＞
前記層形成工程は、支持体上に、本発明の前記立体造形用粉末材料を用いて所定の厚みの立体造形用粉末材料層を形成する工程である。
前記層形成手段は、支持体上に、本発明の前記立体造形用粉末材料を用いて所定の厚みの立体造形用粉末材料層を形成する手段である。
【００４２】
−支持体−
前記支持体としては、前記粉末材料を載置することができれば特に制限はなく、目的に応じて適宜選択することができ、前記粉末材料の載置面を有する台、特開２０００−３２８１０６号公報の図１に記載の装置におけるベースプレート、などが挙げられる。前記支持体の表面、即ち、前記粉末材料を載置する載置面としては、例えば、平滑面であってもよいし、粗面であってもよく、また、平面であってもよいし、曲面であってもよい。
【００４３】
−立体造形用粉末材料層の形成−
前記粉末材料を前記支持体上に配置させる方法としては、特に制限はなく、目的に応じて適宜選択することができ、例えば、薄層に配置させる方法としては、特許第３６０７３００号公報に記載の選択的レーザー焼結方法に用いられる、公知のカウンター回転機構（カウンターローラ）などを用いる方法、前記粉末材料をブラシ、ローラ、ブレード等の部材を用いて薄層に拡げる方法、前記粉末材料層の表面を押圧部材を用いて押圧して薄層に拡げる方法、公知の粉末積層造形装置を用いる方法などが挙げられる。
【００４４】
前記カウンター回転機構（カウンターローラ）、前記ブラシ乃至ブレード、前記押圧部材などを用いて、前記支持体上に前記粉末材料を薄層に載置させるには、例えば、以下のようにして行うことができる。即ち、例えば、外枠（「型」、「中空シリンダー」、「筒状構造体」などと称されることもある）内に、前記外枠の内壁に摺動しながら昇降可能に配置された前記支持体上に前記粉末材料を、前記カウンター回転機構（カウンターローラ）、前記ブラシ、ローラ又はブレード、前記押圧部材などを用いて載置させる。このとき、前記支持体として、前記外枠内を昇降可能なものを用いる場合には、前記支持体を前記外枠の上端開口部よりも少しだけ下方の位置に配し、即ち、前記粉末材料層の厚み分だけ下方に位置させておき、前記支持体上に前記粉末材料を載置させる。以上により、前記粉末材料を前記支持体上に薄層に載置させることができる。
【００４５】
なお、このようにして薄層に載置させた前記粉末材料に対し、レーザーや電子線、或いは、インクジェット法による液体材料を作用させると硬化が生ずる。ここで得られた薄層の硬化物上に、上記と同様にして、前記粉末材料を薄層に載置させ、この薄層に載置された前記粉末材料（層）に対し、前記レーザーや電子線、或いは液体材料を作用させると硬化が生ずる。このときの硬化は、前記薄層に載置された前記粉末材料（層）においてのみならず、その下に存在する、先に硬化して得られた前記薄層の硬化物との間でも生ずる。その結果、前記薄層に載置された前記粉末材料（層）の約２層分の厚みを有する硬化物（立体造形物、積層造形物、焼結用硬化物）が得られる。
【００４６】
また、前記粉末材料を前記支持体上に薄層に載置させるには、前記公知の粉末積層造形装置を用いて自動的にかつ簡便に行うこともできる。前記粉末積層造形装置は、一般に、前記粉末材料を積層するためのリコーターと、前記粉末材料を前記支持体上に供給するための供給側粉末貯留槽と、前記粉末材料を薄層に載置し、積層するための造形側粉末貯留槽とを備える。前記粉末積層造形装置においては、前記供給側粉末貯留槽を上昇させるか、前記造形側粉末貯留槽を下降させるか、又はその両方によって、常に前記供給側粉末貯留槽の表面は前記造形側粉末貯留槽の表面よりもわずかに上昇させることができ、前記供給側粉末貯留槽側から前記リコーターを用いて前記粉末材料を薄層に配置させることができ、前記リコーターを繰り返し移動させることにより、薄層の前記粉末材料を積層させることができる。
【００４７】
前記粉末材料層の平均厚みとしては、特に制限はなく、目的に応じて適宜選択することができるが、例えば、一層当たりの平均厚みで、３μｍ以上２００μｍ以下が好ましく、１０μｍ以上１００μｍ以下がより好ましい。前記平均厚みが、３μｍ以上であると、造形物が得られるまでの時間が適正であり、焼結等の処理乃至取扱い時に型崩れ等の問題が生じることがない。一方、前記平均厚みが、２００μｍ以下であると、造形物の寸法精度が充分に得られる。
なお、前記平均厚みは、公知の方法に従って測定することができる。
【００４８】
＜液体材料付与工程及び液体材料付与手段＞
前記液体材料付与工程は、前記立体造形用粉末材料層に、水性媒体を含む立体造形用液体材料を付与する工程である。
前記液体材料付与手段は、前記立体造形用粉末材料層に、水性媒体を含む立体造形用液体材料を付与する手段である。
【００４９】
前記水性媒体を含む液体材料の前記粉末材料層への付与の方法としては、特に制限はなく目的に応じて適宜選択することができ、例えば、ディスペンサ方式、スプレー方式、インクジェット方式などが挙げられる。なお、これらの方式を実施するには公知の装置を前記液体材料付与手段として好適に使用することができる。これらの中でも、前記ディスペンサ方式は、液滴の定量性に優れるが、塗布面積が狭くなり、前記スプレー方式は、簡便に微細な吐出物を形成でき、塗布面積が広く、塗布性に優れるが、液滴の定量性が悪く、スプレー流による粉末の飛散が発生する。このため、本発明においては、前記インクジェット方式が特に好ましい。前記インクジェット方式は、前記スプレー方式に比べ、液滴の定量性が良く、前記ディスペンサ方式に比べ、塗布面積が広くできる利点があり、複雑な立体形状を精度良くかつ効率よく形成し得る点で好ましい。
【００５０】
前記インクジェット法による場合、前記液体材料付与手段は、前記インクジェット法により前記液体材料を前記粉末材料層に付与可能なノズルを有する。なお、前記ノズルとしては、公知のインクジェットプリンターにおけるノズルを好適に使用することができ、また、前記インクジェットプリンターを前記液体材料付与手段として好適に使用することができる。なお、前記インクジェットプリンターとしては、例えば、株式会社リコー製のＳＧ７１００、などが好適に挙げられる。前記インクジェットプリンターは、ヘッド部から一度に滴下できる液体材料量が多く、塗布面積が広いため、塗布の高速化を図ることができる点で好ましい。本発明においては、前記液体材料を精度良くしかも高効率に付与可能な前記インクジェットプリンターを用いた場合においても、前記液体材料が、粒子等の固形物や、樹脂等の高分子の高粘度材料を含有しないため、前記ノズル乃至そのヘッドにおいて目詰り等が発生せず、腐食等を生じさせることもないため、造形物の製造効率に優れ、しかも樹脂等の高分子成分が付与されることがないため、予定外の体積増加等を生ずることがなく、寸法精度の良い硬化物が容易にかつ短時間で効率よく得られる点で有利である。
【００５１】
＜焼結工程及び焼結手段＞
前記焼結工程は、前記層形成工程と前記液体材料付与工程とを順次繰り返して形成した立体造形物を焼結する工程であり、焼結手段により行われる。前記焼結工程を行うことにより、前記硬化物を一体化された成形体（焼結体）とすることができる。前記焼結手段としては、例えば、公知の焼結炉などが挙げられる。
【００５２】
前記焼結工程としては、前記のように硬化物を得てから焼結する方法以外にも、粉末材料を積層する段階で焼結する方法がある。
前記粉末材料を積層する段階で焼結する方法は、前記粉末材料層にレーザー照射及び電子線照射のいずれかを行い前記粉末材料層を焼結する方法である。
【００５３】
−レーザー照射−
前記レーザー照射におけるレーザーとしては、特に制限はなく、目的に応じて適宜選択することができ、例えば、ＣＯ２レーザー、Ｎｄ−ＹＡＧレーザー、ファイバーレーザー、半導体レーザーなどが挙げられる。
前記レーザー照射の条件としては、特に制限はなく、目的に応じて適宜選択することができるが、例えば、小型レーザーを用いる場合、前記粉末材料を溶融することができないため、併用する接着剤（例えば、ポリエステル系接着剤）を混在させて、レーザー照射により接着剤を溶融させて造形することが好ましい。その場合、ＣＯ２レーザーを用いることが好ましい。照射条件としては、例えば、レーザー出力１５Ｗ、波長１０．６μｍ、ビーム径０．４ｍｍ程度が好ましい。
【００５４】
−電子線照射−
前記電子線としては、前記粉末材料が溶融するエネルギーの電子線を照射すること以外の制限は無く、目的に応じて適宜選択することができる。電子線を照射する際には、前記粉末材料は真空環境下で扱われる必要がある。
前記電子線照射の条件としては、特に制限はなく、目的に応じて適宜選択することができるが、例えば、出力１，５００Ｗ、ビーム径０．１ｍｍ、真空度１．０×１０−５ｍｂａｒ程度が好ましい。
【００５５】
＜その他の工程及びその他の手段＞
前記その他の工程としては、例えば、乾燥工程、表面保護処理工程、塗装工程などが挙げられる。
前記その他の手段としては、例えば、乾燥手段、表面保護処理手段、塗装手段などが挙げられる。
【００５６】
−乾燥工程及び乾燥手段−
前記乾燥工程は、前記液体材料付与工程において得られた硬化物を乾燥させる工程であり、乾燥手段により行われる。前記乾燥工程において、前記硬化物中に含まれる水分のみならず、有機物を除去（脱脂）してもよい。前記乾燥手段としては、例えば、公知の乾燥機などが挙げられる。
【００５７】
−表面保護処理工程及び表面保護処理手段−
前記表面保護処理工程は、前記液体材料付与工程、又は前記焼結工程において形成した造形物に保護層を形成する工程である。前記表面保護処理工程を行うことにより、前記造形物を例えばそのまま使用等することができる耐久性等を前記造形物の表面に与えることができる。前記保護層の具体例としては、耐水性層、耐候性層、耐光性層、断熱性層、光沢層などが挙げられる。前記表面保護処理手段としては、公知の表面保護処理装置、例えば、スプレー装置、コーティング装置などが挙げられる。
【００５８】
−塗装工程及び塗装手段−
前記塗装工程は、前記造形物に塗装を行う工程である。この塗装工程を行うことにより、前記造形物に所望の色に着色させることができる。前記塗装手段としては、公知の塗装装置、例えば、スプレー、ローラ、刷毛等による塗装装置などが挙げられる。
【００５９】
ここで、図１に本発明で用いられる粉末積層造形装置の一例を示す。この図１の粉末積層造形装置は、造形側粉末貯留槽１と供給側粉末貯留槽２とを有し、これらの粉末貯留槽は、それぞれ上下に移動可能なステージ３を有し、該ステージ上に粉末材料からなる層を形成する。
造形側粉末貯留槽１の上には、該粉末貯留槽内の粉末材料に向けて液体材料４を吐出するインクジェットヘッド５を有し、更に、供給側粉末貯留槽２から造形側粉末貯留槽１に粉末材料を供給すると共に、造形側粉末貯留槽１の粉末材料層表面を均す、均し機構６（以下、リコーターということがある）を有する。
【００６０】
造形側粉末貯留槽１の粉末材料上にインクジェットヘッド５から液体材料４を滴下する。このとき、液体材料４を滴下する位置は、最終的に造形したい立体形状を複数の平面層にスライスした二次元画像データ(スライスデータ)により決定される。
一層分の描画が終了した後、供給側粉末貯留槽２のステージ３を上げ、造形側粉末貯留槽１のステージ３を下げる。その差分の粉末材料を、前記均し機構６によって、造形側粉末貯留槽１へと移動させる。
【００６１】
このようにして、先に描画した粉末材料層面上に、新たな粉末材料層が一層形成される。このときの粉末材料層の一層当たりの平均厚みは、数十μｍ以上１００μｍ以下程度である。
前記新たに形成された粉末材料層上に、更に二層目のスライスデータに基づく描画を行い、この一連のプロセスを繰り返して造形物を得、図示しない加熱手段で加熱乾燥させることで造形物が得られる。
【００６２】
図２に、本発明で用いられる粉末積層造形装置の他の一例を示す。図２の粉末積層造形装置は、原理的には図１と同じものであるが、粉末材料の供給機構が異なる。即ち、供給側粉末貯留槽２は、造形側粉末貯留槽１の上方に配されている。一層目の描画が終了すると、造形側粉末貯留槽１のステージ３が所定量降下し、供給側粉末貯留槽２が移動しながら、所定量の粉末材料を造形側粉末貯留槽１に落下させ、新たな粉末材料層を形成する。その後、均し機構６で、粉末材料層を圧縮し、かさ密度を上げると共に、粉末材料層の高さを均一に均す。
図２に示す構成の粉末積層造形装置によれば、２つの粉末貯留槽を平面的に並べる図１の構成に比べて、装置をコンパクトにできる。
【００６３】
＜立体造形物＞
本発明の立体造形物は、本発明の前記立体造形物の製造方法により製造されたことを特徴とする。
前記立体造形物としては、口腔内の咀嚼力に長期間耐えることができ、審美性を有している点から、人工歯であることが好ましい。
前記人工歯は、う蝕、外傷、歯周病などにより失った天然歯の代わりに、その機能を回復するために作られた人工の歯であり、ブリッジ、クラウン等の歯科用補綴物も含まれる。
【００６４】
本発明の立体造形物の製造方法及び製造装置によれば、複雑な立体形状の造形物を、本発明の前記立体造形用粉末材料及び本発明の前記立体造形材料セットを用いて簡便かつ効率良く、焼結等の前に型崩れが生ずることなく、寸法精度良く製造することができる。こうして得られた造形物（硬化物）は、生体内に移植しても非吸収性のハイドロキシアパタイトへの転移が少なく、細胞毒性がなく、充分な強度を有し、寸法精度に優れ、微細な凹凸、曲面なども再現できるので、美的外観にも優れ、高品質であり、各種用途に好適に使用される。
【実施例】
【００６５】
以下、本発明の実施例について説明するが、本発明はこれらの実施例に何ら限定されるものではない。【００６６】
（造粒粒子の調製例１）
＜立体造形用粉末材料１の調製＞
−無機粒子の合成−
２０質量％のオキシ塩化ジルコニウム水溶液に、イットリア／ジルコニアの換算モル比が２．８／９７．２となるように１８質量％の塩化イットリウム水溶液を混合した。これに、塩化ナトリウムをオキシ塩化ジルコニウムに対し０．５質量％添加し溶解した。
次いで、得られた水溶液に塩化アルミニウムをジルコニアに対しアルミナとして０．４質量％となるように添加し溶解した。この水溶液を２００℃の温度の空気内で噴霧乾燥し、乾燥粉末を得た。得られた乾燥粉末を、空気中で１，０００℃の温度で焼成し、仮焼粉末を合成した。得られた仮焼粉末の単斜晶相率は１５％であった。この仮焼粉末を、湿式アトライターで粉砕して３０質量％スラリーを得た。
次に、得られたスラリーを、目開き０．５μｍのメンブレンフィルターにて希釈・ろ過濃縮を繰り返し、ろ過水の電気伝導度が２０μＳ以下になるまで繰り返し洗浄した。以上により、無機粒子１を合成した。【００６７】
−立体造形用粉末材料の造粒−
重量平均分子量Ｍｗが８００，０００のポリアクリル酸（ＰＡＡ、株式会社日本触媒製、ＡＳ−５８）とともに、洗浄後の前記スラリーを入口空気温度２３０℃のスプレードライヤーで造粒噴霧乾燥し、前記ポリアクリル酸が３質量％含まれた立体造形用粉末材料１を得た。【００６８】
得られた無機粒子１及び立体造形用粉末材料１について、以下のようにして諸特性を評価した。結果を表１〜表３に示した。【００６９】
＜無機粒子の一次粒子径＞
無機粒子の一次粒子の粒径は、ＬＡ−９２０（株式会社堀場製作所製）を用いて測定した。ＬＡ−９２０の測定の際にＬＡ−９２０専用アプリケーション（Ｖｅｒ．３．３２）（株式会社堀場製作所製）を用いて解析を行った。前記ＬＡ−９２０の測定は、具体的にはクロロホルムで光軸調整した後、バックグラウンドを測定した。その後、循環を開始しジルコニア分散液を滴下した。透過率が安定したことを確認した後に超音波を下記条件で照射した。照射した後に透過率の値が７０％以上９５％以下の範囲となる条件で分散粒子径を測定した。本測定装置は、粒子径の測定再現性の点から前記ＬＡ−９２０の透過率の値が７０％以上９５％以下の範囲となる条件で測定することが重要である。また、超音波照射後に透過率が前記値から外れた場合は再度測定を行う必要がある。前記透過率の値を得るために前記分散液の滴下量を調節する必要がある。なお、測定及び解析条件は、以下のように設定した。
［測定及び解析条件］
・データ取り込み回数：１５回
・相対屈折率：１．２０
・循環：５
・超音波強度：７【００７０】
＜無機粒子中のジルコニア、イットリウム、及びアルミナの含有量＞
前記無機粒子中のジルコニア、イットリア、及びアルミナの含有量は、ＩＣＰ発光分光分析装置ＣＩＲＯＳ  ＭＡＲＫＩＩ（株式会社リガク製）を用いて分析した。【００７１】
＜無機粒子の結晶相の同定＞
合成した前記無機粒子１としてのジルコニアの結晶相の同定を、Ｘ線粉末回折装置（リガク電機株式会社製、ＲＩＮＴ１１００）を用いて以下の条件で実施した。
［測定条件］
・管球：Ｃｕ
・電圧：４０ｋＶ
・電流：４０ｍＡ
・開始角度：３°
・終了角度：８０°
・スキャンスピード：０．５°／ｍｉｎ
なお、ジルコニアの単斜晶相率（％）は、粉末Ｘ線回折測定により単斜晶相の１１１面及び１１−１面、正方晶相の１１１面及び立方晶相の１１１面の反射ピーク強度Ｉｍ（１１１）、Ｉｍ（１１−１）、Ｉｔ（１１１）、Ｉｃ（１１１）より、下記式（１）により算出した。
［式（１）］
単斜晶相率（％）＝［Ｉｍ（１１１）＋Ｉｍ（１１−１）］／［Ｉｍ（１１１）＋Ｉｍ（１１−１）＋Ｉｔ（１１１）＋Ｉｃ（１１１）］【００７２】
＜立体造形用粉末材料の体積平均粒径Ｄｖ＞
測定装置としてコールターマルチサイザーＩＩＩ（コールターカウンター社製）を用い、個数分布、体積分布を出力するインターフェイス（日科機株式会社製）、及びパーソナルコンピューターを接続し、電解液は、１級塩化ナトリウムを用いて１質量％ＮａＣｌ水溶液を調製した。
測定法としては、この電解液としての水溶液１００ｍＬ〜１５０ｍＬ中に分散剤として界面活性剤（アルキルベンゼンスルホン酸塩）を０．１ｍＬ〜５ｍＬ加え、立体造形用粉末材料を２ｍｇ〜２０ｍｇ加え、超音波分散器で１分間〜３分間の分散処理を行った。更に、別のビーカーに電解水溶液１００ｍＬ〜２００ｍＬを入れ、その中に前記サンプル分散液を所定の濃度になるように加え、前記コールターマルチサイザーＩＩＩによりアパーチャーとして１００μｍアパーチャーを用い、５０，０００個の粒子の平均を測定した。測定は装置が示す濃度が８％±２％となるように前記立体造形用粉末材料の分散液を滴下して行った。【００７３】
＜立体造形用粉末材料の平均円形度＞
前記平均円形度は、フロー式粒子像分析装置（「ＦＰＩＡ−３０００」、シスメックス株式会社製）を用いて計測し、解析ソフト（ＦＰＩＡ−３０００  Ｄａｔａ  Ｐｒｏｃｅｓｓｉｎｇ  Ｐｒｏｇｒａｍ  Ｆｏｒ  ＦＰＩＡ  Ｖｅｒｓｉｏｎ００−１０）を用いて測定した。より具体的には、ガラス製の１００ｍＬビーカーに１０質量％界面活性剤（アルキルベンゼンスフォン酸塩、ネオゲンＳＣ−Ａ、第一工業製薬株式会社製）を０．１ｍＬ〜０．５ｍＬ添加し、立体造形用粉末材料を０．１ｇ〜０．５ｇ添加してミクロスパーテルでかき混ぜ、次いで、イオン交換水８０ｍＬを添加した。得られた分散液を超音波分散器（本多電子株式会社製）で３分間分散処理した。この分散液について、前記ＦＰＩＡ−３０００を用いて、濃度が５，０００個／μＬ〜１５，０００個／μＬとなるまで立体造形用粉末材料の形状及び分布を測定した。【００７４】
＜立体造形用粉末材料の軽装嵩密度＞
パウダーテスター（筒井理化学株式会社製）を用いて、１００ｃｍ３の容器に立体造形用粉末材料を充填し、すりきって重量を測定した。これを３回繰り返して、重量の平均値を求め、容器の体積で除することで、立体造形用粉末材料の軽装嵩密度を求めた。【００７５】
＜立体造形用粉末材料のＢＥＴ比表面積＞
自動比表面積／細孔分布測定装置（ＴｒｉＳｔａｒ３０００、株式会社島津製作所製）を用いて測定した。前記立体造形用粉末材料１ｇを専用セルに入れ、ＴｒｉＳｔａｒ用脱ガス専用ユニット、バキュプレップ０６１（株式会社島津製作所製）を用いて、前記専用セル内の脱気処理を行った。脱気処理は室温（２５℃）下で行い、１００ｍｔｏｒｒ以下の減圧条件下で２０時間行った。脱気処理を行った専用セルについて、前記ＴｒｉＳｔａｒ３０００を用いて自動でＢＥＴ比表面積を測定した。なお、前記脱気処理における吸着ガスとしては窒素ガスを用いた。【００７６】
＜立体造形用粉末材料の流動性＞
上下可動な供給側粉末貯留槽と造形側粉末貯留槽を有する装置を自作し、そこに、前記立体造形用粉末材料を敷き詰め、カウンター方向に回転するローラを走査させた後の粉体表面の平面度を、以下の基準で判定することで流動性を評価した。なお、ローラはＳＵＳ３１６製であり、走査速度１００ｍｍ／ｓ、回転速度３００ｒｐｍで粉末材料上を移動している。
［評価基準］
○：表面が綺麗な平面となっている状態
△：表面が粗く梨肌となっている状態
×：表面が粗く溝ができてしまっている状態【００７７】
＜立体造形用粉末材料の質量減少率＞
前記立体造形用粉末材料を、示差熱熱重量同時測定装置（エスアイアイ・ナノテクノロジー株式会社製、ＴＧ−ＤＴＡ６２００  ＥＸＳＴＡＲ６０００）を用い、昇温条件：３０−６００℃、昇温速度：１０℃／分で、１，０００℃まで昇温し、１，０００℃で１時間加熱した前後における質量減少率（質量％）を測定した。【００７８】
（造粒粒子の調製例２）
−立体造形用粉末材料２の調製−
造粒粒子の調製例１において、重量平均分子量Ｍｗが５００，０００のポリアクリル酸（株式会社日本触媒製）に変更した以外は、調製例１と同様にして、立体造形用粉末材料２を作製し、諸特性を評価した。結果を表１〜表３に示した。【００７９】
（造粒粒子の調製例３）
−立体造形用粉末材料３の調製−
造粒粒子の調製例１において、重量平均分子量Ｍｗが１，０００，０００のポリアクリル酸（株式会社日本触媒製）に変更した以外は、調製例１と同様にして、立体造形用粉末材料３を作製し、諸特性を評価した。結果を表１〜表３に示した。【００８０】
（造粒粒子の調製例４）
−立体造形用粉末材料４の調製−
造粒粒子の調製例１において、ポリアクリル酸の含有量が５質量％となるように変更した以外は、調製例１と同様にして、立体造形用粉末材料４を作製し、諸特性を評価した。結果を表１〜表３に示した。【００８１】
（造粒粒子の調製例５）
−立体造形用粉末材料５の調製−
造粒粒子の調製例１において、無機粒子合成時における仮焼粉末粉砕スラリーを希釈・濾過濃縮する際のメンブレンフィルターの目開きを１．５μｍに変更した以外は、調製例１と同様にして、立体造形用粉末材料５を作製し、諸特性を評価した。結果を表１〜表３に示した。【００８２】
（造粒粒子の調製例６）
−立体造形用粉末材料６の調製−
造粒粒子の調製例１で作製した立体造形用粉末材料１を分級し、エアブローの強さを弱く調整して粗粉側をカットすることで立体造形用粉末材料６を得た。得られた立体造形用粉末材料６について、調製例１と同様にして、諸特性を評価した。結果を表１〜表３に示した。【００８３】
（造粒粒子の調製例７）
−立体造形用粉末材料７の調製−
造粒粒子の調製例１で作製した立体造形用粉末材料１を分級し、エアブローの強さを強く調整して微粉側をカットすることで立体造形用粉末材料７を得た。得られた立体造形用粉末材料７について、調製例１と同様にして、諸特性を評価した。結果を表１〜表３に示した。【００８４】
（造粒粒子の調製例８）
−立体造形用粉末材料８の調製−
造粒粒子の調製例１において、無機粒子を造粒するときのスプレードライヤーの造粒噴霧乾燥の温度を２３０℃から２００℃に下げた以外は、調製例１と同様にして、立体造形用粉末材料８を作製し、諸特性を評価した。結果を表１〜表３に示した。【００８５】
（造粒粒子の調製例９）
−立体造形用粉末材料９の調製−
造粒粒子の調製例１において、無機粒子を造粒するときのスプレードライヤーの造粒噴霧乾燥の温度を２３０℃から２５０℃に上げた以外は、調製例１と同様にして、立体造形用粉末材料９を作製し、諸特性を評価した。結果を表１〜表３に示した。【００８６】
（造粒粒子の調製例１０）
−立体造形用粉末材料１０の調製−
造粒粒子の調製例１で作製した立体造形用粉末材料１を分級し、エアブローの強さを強く調整して平均円形度が高い側をカットすることで立体造形用粉末材料１０を得た。得られた立体造形用粉末材料１０について、調製例１と同様にして、諸特性を評価した。結果を表１〜表３に示した。【００８７】
（造粒粒子の調製例１１）
−立体造形用粉末材料１１の調製−
造粒粒子の調製例１で作製した立体造形用粉末材料１を分級し、エアブローの強さを弱く調整して軽装嵩密度が低い側をカットすることで立体造形用粉末材料１１を得た。得られた立体造形用粉末材料１１について、調製例１と同様にして、諸特性を評価した。結果を表１〜表３に示した。【００８８】
（造粒粒子の調製例１２）
−立体造形用粉末材料１２の調製−
造粒粒子の調製例１で作製した立体造形用粉末材料１を分級し、エアブローの強さを強く調整して軽装嵩密度が高い側をカットすることで立体造形用粉末材料１２を得た。得られた立体造形用粉末材料１２について、調製例１と同様にして、諸特性を評価した。結果を表１〜表３に示した。【００８９】
（造粒粒子の調製例１３）
−立体造形用粉末材料１３の調製−
造粒粒子の調製例１において、立体造形用粉末材料１を造粒するときの樹脂としてのポリアクリル酸（ＰＡＡ）をポリビニルアルコール（ＰＶＡ、重量平均分子量Ｍｗ＝８００，０００）に代えた以外は、調製例１と同様にして、立体造形用粉末材料１３を作製し、諸特性を評価した。結果を表１〜表３に示した。【００９０】
（造粒粒子の調製例１４）
−立体造形用粉末材料１４の調製−
造粒粒子の調製例１において、無機粒子合成時における２０質量％のオキシ塩化ジルコニウム水溶液に、イットリア／ジルコニアの換算モル比が４．１／９１．４となるように１８質量％の塩化イットリウム水溶液を混合し、オキシ塩化ジルコニウム水溶液の量を低減させた以外は、調製例１と同様にして、立体造形用粉末材料１４を得た。得られた立体造形用粉末材料１４を調製例１と同様にして、諸特性を評価した。結果を表１〜表３に示した。【００９１】
（造粒粒子の調製例１５）
−立体造形用粉末材料１５の調製−
造粒粒子の調製例１において、無機粒子合成時における２０質量％のオキシ塩化ジルコニウム水溶液に、イットリア／ジルコニアの換算モル比が２．１／９４．３となるように１８質量％の塩化イットリウム水溶液を混合し、塩化イットリウム水溶液の量を低減させた以外は、調製例１と同様にして、立体造形用粉末材料１５を作製し、諸特性を評価した。結果を表１〜表３に示した。【００９２】
（造粒粒子の調製例１６）
−立体造形用粉末材料１６の調製−
造粒粒子の調製例１において、無機粒子合成時における２０質量％のオキシ塩化ジルコニウム水溶液に、イットリア／ジルコニアの換算モル比が６．２／９１．５となるように１８質量％の塩化イットリウム水溶液を混合し、塩化イットリウム水溶液の量を増加させた以外は、調製例１と同様にして、立体造形用粉末材料１６を作製し、諸特性を評価した。結果を表１〜表３に示した。【００９３】
（造粒粒子の調製例１７）
−立体造形用粉末材料１７の調製−
造粒粒子の調製例１において、無機粒子合成時における塩化アルミニウムをジルコニアに対しアルミナとして３．０質量％となるように添加し、アルミナの含有量を増加させた以外は、調製例１と同様にして、立体造形用粉末材料１７を作製し、諸特性を評価した。結果を表１〜表３に示した。【００９４】
（造粒粒子の調製例１８）
−立体造形用粉末材料１８の調製−
造粒粒子の調製例１において、無機粒子合成時における仮焼粉末粉砕スラリーを希釈し、濾過、濃縮する際のメンブレンフィルターの目開きを１．５μｍに変更した以外は、調製例１と同様にして、立体造形用粉末材料１８を作製し、諸特性を評価した。結果を表１〜表３に示した。【００９５】
（造粒粒子の調製例１９）
−立体造形用粉末材料１９の調製−
造粒粒子の調製例１で作製した立体造形用粉末材料１を分級し、エアブローの強さを弱く調整して粗粉側を大幅にカットすることで立体造形用粉末材料１９を得た。得られた立体造形用粉末材料１９について、調製例１と同様にして、諸特性を評価した。結果を表１〜表３に示した。【００９６】
（造粒粒子の調製例２０）
−立体造形用粉末材料２０の調製−
造粒粒子の調製例１で作製した立体造形用粉末材料１を分級し、エアブローの強さを強く調整して微粉側を大幅にカットすることで立体造形用粉末材料２０を得た。得られた立体造形用粉末材料２０について、調製例１と同様にして、諸特性を評価した。結果を表１〜表３に示した。【００９７】
（造粒粒子の調製例２１）
−立体造形用粉末材料２１の調製−
造粒粒子の調製例１において、無機粒子を造粒するときのスプレードライヤーの造粒噴霧乾燥の温度を２３０℃から１８０℃に下げた以外は、調製例１と同様にして、立体造形用粉末材料２１を作製し、諸特性を評価した。結果を表１〜表３に示した。【００９８】
（造粒粒子の調製例２２）
−立体造形用粉末材料２２の調製−
造粒粒子の調製例１において、無機粒子を造粒するときのスプレードライヤーの造粒噴霧乾燥の温度を２３０℃から２６０℃に上げた以外は、調製例１と同様にして、立体造形用粉末材料２２を作製し、諸特性を評価した。結果を表１〜表３に示した。【００９９】
（造粒粒子の調製例２３）
−立体造形用粉末材料２３の調製−
造粒粒子の調製例１において、立体造形用粉末材料１を造粒するときの樹脂としてのポリアクリル酸（ＰＡＡ）を添加しなかった以外は、調製例１と同様にして、立体造形用粉末材料１３を作製し、諸特性を評価した。結果を表１〜表３に示した。【０１００】
（液体材料の調製例１）
−立体造形用液体材料の調製−
水９４．５質量部と、重量平均分子量Ｍｗが７０，０００のポリエチレンイミン（株式会社日本触媒製、Ｐ−１０００）５質量部と、界面活性剤としてＴｗｅｅｎ２０（東京化成工業株式会社製）０．５質量部とを、ホモミキサーを用いて３０分間分散させて、立体造形用液体材料１を調製した。【０１０１】
（実施例１）
得られた前記立体造形用粉末材料１と、前記立体造形用液体材料１とを用いて、サイズ（長さ７０ｍｍ×巾１２ｍｍ）の形状印刷パターンにより、立体造形物１を以下のようにして製造した。【０１０２】
（１）まず、図１に示したような公知の粉末積層造形装置を用いて、供給側粉末貯留槽から造形側粉末貯留槽に前記立体造形用粉末材料１を移送させ、前記支持体上に平均厚みが１００μｍの立体造形用粉末材料１からなる薄層を形成した。【０１０３】
（２）次に、形成した立体造形用粉末材料１からなる薄層の表面に、前記立体造形用液体材料１を、インクジェットプリンター（株式会社リコー製、ＳＧ７１００）を用いてノズルから付与（吐出）し、前記立体造形用粉末材料１を硬化させた。【０１０４】
（３）次に、前記（１）及び前記（２）の操作を所定の３ｍｍの総平均厚みになるまで繰返し、硬化した前記立体造形用粉末材料１からなる薄層を順次積層していき、立体造形物１を製造した。
得られた立体造形物１に対し、エアブローにより余分な前記立体造形用粉末材料を除去したところ、型崩れを生ずることはなかった。立体造形物１は強度、及び寸法精度に優れていた。【０１０５】
次に、得られた立体造形物１について、寸法精度を以下の基準にて評価した。結果を表４に示した。【０１０６】
＜寸法精度＞
×：得られた立体造形物の表面に歪みが生じており、激しく反りが生じている状態
△：得られた立体造形物の表面に若干の歪みと僅かに反りが生じている状態
○：得られた立体造形物の表面が滑らかで美麗であり、反りも生じていない状態【０１０７】
（４）前記（３）で得られた立体造形物１について、焼結炉内で真空条件、１，３００℃で焼結処理を行った。この立体造形物１の焼結体は完全に一体化された構造体であり、硬質の床に叩きつけても破損等が生じなかった。【０１０８】
次に、得られた立体造形物１の焼結体について、焼結後の圧縮強度及び焼結性を以下の基準にて評価した。結果を表４に示した。【０１０９】
＜焼結後の圧縮強度＞
圧縮強度は、以下のサンプルの形状、及び測定条件の圧縮強度試験により評価した。試験機は株式会社島津製作所製のＡＵＴＯＧＲＡＰＨ−ＡＧＳ−Ｊを用いた。
−サンプル形状−
・直径：５ｍｍ
・高さ：６ｍｍ〜７ｍｍ
・質量：０．１６ｇ〜０．１８ｇ
−圧縮強度試験条件（ＪＩＳ  Ｒ１６０８）−
・クロスヘッドスピード：０．５ｍｍ・ｓ−１
・設定荷重：５００ｋＮ【０１１０】
＜焼結性＞
前記圧縮強度の測定結果を踏まえ、以下の基準により、立体造形物の焼結性を評価した。
×：圧縮強度が４００ＭＰａ未満
△：圧縮強度が４００ＭＰａ以上８００ＭＰａ未満
○：圧縮強度が８００ＭＰａ以上【０１１１】
（実施例２〜１７及び比較例１〜６）
実施例１において、表１に示すように立体造形用粉末材料と立体造形用液体材料との組み合わせた以外は、実施例１と同様にして、各立体造形物を作製し、評価した。結果を表４に示した。【０１１２】
【表１】
2016147681.tif 000003
【０１１３】
【表２】
2016147681.tif 000004
【０１１４】
【表３】
2016147681.tif 000005
【０１１５】
【表４】
2016147681.tif 000006
＊表４中比較例６の「−」は測定不能であることを意味する。【０１１６】
本発明の態様としては、例えば、以下のとおりである。
＜１＞  少なくとも、樹脂と、一次粒子の体積平均粒子径が１μｍ以下である無機粒子とからなる造粒粒子を含んでなり、
前記造粒粒子の体積平均粒子径が１０μｍ以上７０μｍ以下であり、かつＢＥＴ比表面積が６ｍ２／ｇ以上８ｍ２／ｇ以下であることを特徴とする立体造形用粉末材料である。
＜２＞  前記造粒粒子の平均円形度が、０．９６０以上である前記＜１＞に記載の立体造形用粉末材料である。
＜３＞  前記造粒粒子の軽装嵩密度が、１．００ｇ／ｃｍ３以上１．４０ｇ／ｃｍ３以下である前記＜１＞から＜２＞のいずれかに記載の立体造形用粉末材料である。
＜４＞  前記造粒粒子を１，０００℃で１時間加熱した前後における質量減少率が５質量％以下である前記＜１＞から＜３＞のいずれかに記載の立体造形用粉末材料である。
＜５＞  樹脂が、水溶性樹脂である前記＜１＞から＜４＞のいずれかに記載の立体造形用粉末材料である。
＜６＞  前記樹脂が、酸性官能基を有する前記＜１＞から＜５＞のいずれかに記載の立体造形用粉末材料である。
＜７＞  前記樹脂が、ポリアクリル酸及びポリビニルアルコールのいずれかである前記＜１＞から＜６＞のいずれかに記載の立体造形用粉末材料である。
＜８＞  前記ポリアクリル酸の重量平均分子量Ｍｗが、５００，０００以上１，０００，０００以下である前記＜７＞に記載の立体造形用粉末材料である。
＜９＞  前記無機粒子中のジルコニアの含有量が９０質量％以上である前記＜１＞から＜８＞のいずれかに記載の立体造形用粉末材料である。
＜１０＞  前記無機粒子中のイットリアの含有量が２質量％以上６質量％以下である前記＜１＞から＜９＞のいずれかに記載の立体造形用粉末材料である。
＜１１＞  前記無機粒子中のアルミナの含有量が３質量％以下である前記＜１＞から＜１０＞のいずれかに記載の立体造形用粉末材料である。
＜１２＞  前記立体造形用粉末材料が、該立体造形用粉末材料からなる層に、水性媒体を含む立体造形用液体材料を付与して硬化した層を積層する立体造形に用いる粉末材料である前記＜１＞から＜１１＞のいずれかに記載の立体造形用粉末材料である。
＜１３＞  前記＜１＞から＜１２＞のいずれかに記載の立体造形用粉末材料と、水性媒体を含む立体造形用液体材料と、を有することを特徴とする立体造形材料セットである。
＜１４＞  支持体上に、前記＜１＞から＜１２＞のいずれかに記載の立体造形用粉末材料を用いて所定の厚みの立体造形用粉末材料層を形成する層形成工程を少なくとも含むことを特徴とする立体造形物の製造方法である。
＜１５＞  前記立体造形用粉末材料層に、水性媒体を含む立体造形用液体材料を付与する液体材料付与工程を含む前記＜１４＞に記載の立体造形物の製造方法である。
＜１６＞  前記層形成工程と前記液体材料付与工程とを順次繰り返して形成した立体造形物を焼結する焼結工程を更に含む前記＜１５＞に記載の立体造形物の製造方法である。
＜１７＞  前記立体造形用粉末材料層に、レーザー照射及び電子線照射のいずれかを行い前記立体造形用粉末材料層を焼結させる焼結工程を含む前記＜１４＞に記載の立体造形物の製造方法である。
＜１８＞  支持体上に、前記＜１＞から＜１２＞のいずれかに記載の立体造形用粉末材料を用いて所定の厚みの立体造形用粉末材料層を形成する層形成手段を少なくとも有することを特徴とする立体造形物の製造装置である。
＜１９＞  前記＜１４＞から＜１７＞のいずれかに記載の立体造形物の製造方法により製造されたことを特徴とする立体造形物である。
＜２０＞  人工歯に用いられる前記＜１９＞に記載の立体造形物である。
【符号の説明】
【０１１７】
１      造形側粉末貯留槽
２      供給側粉末貯留槽
３      ステージ
４      立体造形用液体材料
５      インクジェットヘッド
６      均し機構
【図１】
2016147681.tif 000007
【図２】
2016147681.tif 000008
【国際調査報告】
2016147681.tif 000009
2016147681.tif 000010
2016147681.tif 000011
2016147681.tif 000012
2016147681.tif 000013
2016147681.tif 000014